НОВЫЕ ПОЛИОЛОВЫЕ ЭМУЛЬСИИ НА ОСНОВЕ КАСТОРОВОГО МАСЛА

1. Эмульсия для изготовления полимерного цемента, содержащая:
от 25 до 45 весовых частей воды,
от 45 до 69,5 весовых частей касторового масла,
от 5 до 30 весовых частей моноэпоксидов,
от 0,5 до 5 весовых частей вспомогательных веществ и добавок.
2. Эмульсия по п.1, отличающаяся тем, что в качестве моноэпоксидов содержат соединения формулы (I),
,
8
16
в которой R представляет собой С-С-алысильный радикал.
3. Эмульсия по п.1 или 2, отличающаяся тем, что в качестве вспомогательных веществ добавок содержит неионогенные эмульгаторы на основе сложных эфиров сорбитана, минеральных масел и/или гидроксиэтилцеллюлозы.
4. Эмульсия по п.1 или 2, отличающаяся тем, что она имеет вязкость от 90 до 300 мПас при 23°С.
5. Полимерный цемент, содержащий
от 10 до 25 весовых частей эмульсии по одному из пп.1-4:
от 10 до 40 весовых частей MDI (метилендифенилдиизоцианата);
от 35 до 80 весовых частей цемента.
6. Полимерный цемент по п.5, отличающийся тем, что в качестве MDI содержит смесь из 30-85 вес.% MDI-изомеров с двумя ароматическими 6-членными циклами на молекулу и 15-70 вес.% высокомолекулярных MDI-гомологов, которые содержат три или более ароматических 6-членных цикла на молекулу.
7. Полимерный цемент по п.5 или 6, отличающийся тем, что используемые цементы содержат, по меньшей мере, 23 вес.% СаО и от 1 до 10 вес.% гидроксида кальция.
8. Формованное изделие и/или деталь конструкции, полученные из полимерного цемента по одному из пп.5-7.